(57)【特許請求の範囲】
【請求項１】
多結晶シリコンの下地層と、
前記下地層上に形成された光電変換層とを含み、この光電変換層はプラズマＣＶＤ法において５００〜６５０℃の範囲内の温度で形成されたものであって、実質的にその厚さ方向に平行に成長した柱状晶の多結晶を含み、
前記下地層と前記光電変換層とは全面において接していてその界面は実質的に平面であって、前記光電変換層の自由表面は微細な凹凸を含む表面テクスチャ構造を有し、
前記光電変換層に含まれる前記柱状晶の結晶粒の多くは前記界面の法線にほぼ平行な＜１１０＞方向を有し、
前記微細な凹凸を形成する微小な斜面の多くは｛１００｝面に対応していることを特徴とする薄膜光電材料。
【請求項２】
前記凹凸はＶ字状の溝または角錐を含むことを特徴とする請求項１に記載の薄膜光電材料。
【請求項３】
前記光電変換層は２〜５０μｍの範囲内の厚さを有し、前記凹凸はその厚さより小さくかつ０．２〜３μｍの範囲内の高低差を有していることを特徴とする請求項１または２に記載の薄膜光電材料。
【請求項４】
前記表面テクスチャ構造を有する前記光電変換層はその厚さの１５倍以上の実効光学長を有することを特徴とする請求項１から３のいずれかの項に記載の薄膜光電材料。
【請求項５】
前記光電変換層に含まれる結晶粒の前記＜１１０＞方向と前記法線との間のずれ角は１５度以下であることを特徴とする請求項１から４のいずれかの項に記載の薄膜光電材料。
【請求項６】
前記光電変換層は波長６００ｎｍの光に関して８０％以上の外部量子効率を有することを特徴とする請求項１から５のいずれかの項に記載の薄膜光電材料。
【請求項７】
順次積層された一導電型多結晶シリコンの電極層，実質的に真正半導体の光電変換層，逆導電型の多結晶シリコン層および透明電極層を含み、
前記光電変換層はプラズマＣＶＤ法において５００〜６５０℃の範囲内の温度で形成されたものであって、実質的にその厚さ方向に平行に成長した柱状晶の多結晶を含み、
前記多結晶シリコンの電極層と前記光電変換層とが全面において接して形成している第１の界面は実質的に平面であり、
前記光電変換層と前記逆導電型の多結晶シリコン層との間の第２の界面は微小な凹凸を含み、
前記光電変換層に含まれる前記柱状晶の結晶粒の多くは前記第１の界面の法線にほぼ平行な＜１１０＞方向を有し、
前記第２の界面の微小な凹凸を形成する微小な斜面の多くは前記光電変換層に含まれる結晶の｛１００｝面に対応していることを特徴とする薄膜型光電変換装置。
【発明の詳細な説明】
【０００１】
【発明の属する技術分野】
本発明は薄膜型光電変換装置の変換効率の改善に関し、特に、薄膜光電材料の光電変換効率の改善に関するものである。
【０００２】
【従来の技術】
光電変換装置用の光電材料に関する重要な因子として、有効波長感度領域の広さ，光吸収係数の大きさ，キャリア移動度の大きさ，少数キャリアの寿命の長さなどがある。これらのいずれもが光電変換装置の高効率化において重要な物性パラメータであるが、特に、薄膜型光電変換装置においては吸収係数の大きさが重要な因子となる。すなわち、光電変換層が薄膜であるとき、吸収係数の小さな長波長領域では十分な光吸収が生ぜず、光電変換量が光電変換層の膜厚で制限されることになる。薄膜型光電変換装置の代表的なものとしてアモルファスシリコン系太陽電池があり、アモルファス光電材料は可視光領域での吸収係数が大きいので、５００ｎｍ以下の膜厚のアモルファス光電材料で１５ｍＡ／ｃｍ2 以上の短絡電流を実現している。しかし、アモルファスシリコンはその有効感度波長領域が８００ｎｍ程度の波長までであるので、さらに長波長の光に感度を有しかつ高い吸収係数を兼ね備えた光電材料が望まれている。
【０００３】
【発明が解決しようとする課題】
近年、薄膜多結晶シリコン太陽電池に代表的に用いられているように、幅広い波長領域の光に感度を有する薄膜光電材料が開発されている。しかし、光電材料が薄膜である場合、光の波長が長いほど光電材料の吸収係数が減少するので、薄膜全体の光吸収量が膜厚によって限定されてしまい、全感度波長領域における有効な光電変換が困難となる。
【０００４】
かかる事情に鑑み、本発明は、光電材料内に入射した光が外部に逃げにくい光散乱構造を形成することによって、大きな光電流を発生させ得る光電材料を提供することを目的としている。
【０００５】
【課題を解決するための手段】
本発明の１つの態様による薄膜光電材料は、多結晶シリコンの下地層と、その下地層上に形成された光電変換層とを含み、この光電変換層はプラズマＣＶＤ法において５００〜６５０℃の範囲内の温度で形成されたものであって、実質的にその厚さ方向に平行に成長した柱状晶の多結晶を含み、下地層と光電変換層とは全面において接していてその界面は実質的に平面であって光電変換層の自由表面は微細な凹凸を含む表面テクスチャ構造を有し、光電変換層に含まれる柱状晶の結晶粒の多くは前述の界面の法線にほぼ平行な＜１１０＞方向を有し、表面テクスチャ構造の微小な凹凸を形成する微小な斜面の多くは｛１００｝面に対応していることを特徴としている。
【０００７】
本発明の他の態様による薄膜型光電変換装置は、順次積層された一導電型多結晶シリコンの電極層，実質的に真性半導体の光電変換層，逆導電型の多結晶シリコン層および透明電極層を含み、光電変換層はプラズマＣＶＤ法において５００〜６５０℃の範囲内の温度で形成されたものであって、実質的にその厚さ方向に平行に成長した柱状晶の多結晶を含み、多結晶シリコンの電極層と光電変換層とが全面において接して形成している第１の界面は実質的に平面であり、光電変換層と逆導電型の多結晶シリコン層との間の第２の界面は微小な凹凸を含み、光電変換層に含まれる柱状晶の結晶粒の多くは第１の界面の法線にほぼ平行な＜１１０＞方向を有し、第２の界面の微小な凹凸を形成する微小な斜面の多くは光電変換層に含まれる結晶の｛１００｝面に対応していることを特徴としている。
【００１０】
【発明の実施の形態】
図１において、本発明の１つの実施の形態による薄膜光電材料が模式的な断面図で概略的に図解されている。この薄膜光電材料は、ガラス基板１上に順次積層された下地層２および光電変換層３を含んでいる。
【００１１】
下地層２は、たとえばプラズマＣＶＤ法を用いて高濃度にボロンがドープされたｐ+ 型アモルファスシリコン層をガラス基板１上に形成し、そのアモルファスシリコン層をエキシマレーザを用いたアニール処理で多結晶化することによって形成され得る。このように形成された下地層２に含まれる結晶粒の多くは、ガラス基板の表面１Ｓに対する法線にほぼ平行な＜１１１＞方向を有している。
【００１２】
光電変換層３も、プラズマＣＶＤ法によって形成され得る。光電変換層３は、たとえば０．１〜０．５Ｔｏｒｒの圧力と５００〜６５０℃の温度の下で、導電型不純物を含まないシランガスと水素との混合ガスを用いて堆積される。したがって、光電変換層３は、実質的に真性の半導体として形成される。このように形成された光電変換層３に含まれる結晶粒の多くは下地層２から上方に延びる柱状晶の形態を示し、下地層２との界面２Ｓに対する法線にほぼ平行な＜１１０＞方向を有している。
【００１３】
光電変換層３は約２〜５０μｍの範囲内の厚さに成長させられ、その自由表面は微細な凹凸３Ｓ１を含む表面テクスチャ構造を有している。これらの凹凸３Ｓ１は、Ｖ字状の溝または角錐を含み、光電変換層３の厚さより小さな範囲内で約０．２〜３μｍの高低さを有している。さらに、凹凸３Ｓ１を形成する微細な斜面の多くは、光電変換層３に含まれる結晶粒の｛１００｝面に対応している。
【００１４】
図２は、図１に示されているような光電変換層３の一例を示す透過型電子顕微鏡（ＴＥＭ）写真であり、下部の白い線分は５００ｎｍの長さを表している。このＴＥＭ写真において、＜１１０＞方向に延びる柱状晶と表面の凹凸３Ｓ１とが観察され得る。また、このＴＥＭ写真からわかるように、光電変換層３に含まれる柱状晶の＜１１０＞方向は、下地との界面２Ｓに対する法線に関して約１５度以下のずれ角を有している。
【００１５】
図１に示されているような光電変換層３においては、光が凹凸表面３Ｓ１で屈折して斜め入射し、さらに界面２Ｓと凹凸表面３Ｓ１との間で多重反射を起こすので、実効光学長が増大し、薄膜でありながら大きな光吸収量が得られる。
【００１６】
凹凸３Ｓ１の密度や高低差は光電変換層３の形成条件の調節によって制御することができ、これにより、光電変換層３内で優先的に散乱される光の波長を選択することも可能である。すなわち、長波長の光を光電変換層３内で優先的に散乱させることにより、特に長波長の光に関する光吸収量を増大させることができる。
【００１７】
図３は、図１に示されているような微細な凹凸３Ｓ１を含む表面テクスチャ構造が光電変換層の特性に及ぼす影響を示すグラフである。このグラフにおいて、横軸は吸収係数の逆数である吸収長（μｍ）を表わし、縦軸は量子効率の逆数を表している。白丸印は表面テクスチャ構造を有する光電変換層Ａを含む光電変換装置に関する測定値を表わし、白角印は表面テクスチャ構造を有しない光電変換層Ｂを含む光電変換装置に関する測定値を表している。これらの光電変換層ＡとＢは、いずれも９μｍの厚さを有している。
【００１８】
図３において、光電変換層ＡとＢの実効光学長は、それぞれグラフ中の実線と破線の直線の傾きから求めることができる。得られた実効光学長は、表面テクスチャを有しない光電変換層Ｂに関しては４６μｍであるのに対して、表面テクスチャを有する光電変換層Ａに関しては１００μｍに増大している。すなわち、表面テクスチャを有する光電変換層Ａの実効光学長は、実際の膜厚の約１１倍に増大している。さらに、光電変換層ＡとＢの赤外光に関する量子効率は、それぞれグラフ中の実線と破線の直線が吸収長０の位置で示す量子効率の逆数として求められる。得られた赤外光効率は表面テクスチャを有しない光電変換層Ｂに関して４．３％であるのに対して、表面テクスチャを有する光電変換層Ａに関しては８．４％に増大している。
【００１９】
図４は図３と類似しているが、図４においては表面テクスチャ構造を有しかつ４μｍの厚さを有する光電変換層を含む光電変換装置Ｃに関する測定結果が示されている。この光電変換層Ｃは、６７．４μｍの実効光学長を有している。すなわち、光電変換層Ｃの実効光学長は、その膜厚の１６倍以上に増大している。したがって、図３中の光電変換層Ａと図４中の光電変換層Ｃとの比較から、表面テクスチャは特に光電変換層の膜厚が薄い場合に実効光学長を増大させる効果の著しいことがわかる。
【００２０】
図５（Ａ）および（Ｂ）においては、本発明に関連する参考例による薄膜光電材料が概略的な断面図で図解されている。これらの薄膜光電材料は、下地層２上に形成されたアモルファスシリコン層３Ａと光電変換層３Ｂを含んでいる。図５における下地層２は、図１における場合に類似して形成され得る。アモルファスシリコン層３Ａと光電変換層３Ｂは、たとえば０．１〜０．５Ｔｏｒｒの圧力と２００〜４５０℃の温度の下で、導電型不純物を含まないシランガス，水素およびＳｉＦ4 を含む混合ガスを用いて堆積される。
【００２１】
図５（Ａ）の場合、光電変換層３Ｂに含まれる結晶粒は下地層２との界面２Ｓにおいて核生成し、その結晶粒の成長とともにアモルファスシリコン領域３Ａが減少する。そして、隣同士の結晶粒が成長して互いに接する位置でアモルファスシリコン領域３Ａの成長が停止する。その結果、光電変換層３Ｂの底面には、微細な凹凸を含む界面３Ｓ２が形成される。
【００２２】
他方、図５（Ｂ）においては、光電変換層３Ｂに含まれる結晶粒の核生成は、下地層２の表面２Ｓ上ではなく、アモルファスシリコン層３Ａ内で生じている。したがって、一般的には、図５（Ｂ）におけるアモルファスシリコン層３Ａの平均厚さは、図５（Ａ）における場合よりも少し大きくなる。図５の場合においても、光電変換層３Ｂ内に含まれる結晶粒は、下地層２の表面２Ｓに対する法線にほぼ平行な＜１１０＞方向を有している。
【００２３】
図６は、図５（Ｂ）に示されているような光電変換層の一例を示すＴＥＭ写真であり、底部の白い線分は１００ｎｍの長さを表している。このＴＥＭ写真において、アモルファスシリコン層３Ａと光電変換層３Ｂとの間に微小な凹凸を含む界面３Ｓ２が観察され、光電変換層３Ｂ内には＜１１０＞方向に沿った柱状晶の多結晶構造が観察される。
【００２４】
図５に示されているような光電変換層３Ｂにおいては、光電変換層３Ｂ内に入射した光が凹凸界面３Ｓ２によって斜め反射され、さらに光電変換層３Ｂの上側表面と凹凸界面３Ｓ２との間で多重反射を起こすので、実質的な光学長が増大し、薄膜でありながら大きな光吸収量が得られる。
【００２５】
界面３Ｓ２に含まれる凹凸の密度や高低差はアモルファスシリコン層３Ａと光電変換層３Ｂの形成条件を調節することにより制御することができ、これにより、光電変換層３Ｂ内で優先的に散乱される光の波長を選択することも可能である。なお、アモルファスシリコン層３Ａの平均厚さもプラズマＣＶＤ条件を調節することによって制御し得るが、アモルファスシリコン層３Ａの平均厚さがあまり大きくなることは好ましくない。なぜならば、アモルファスシリコン層３Ａは光電変換層としては働かず、むしろ抵抗層として作用するからである。
【００２６】
図７は、図５に示されているような微細な凹凸を含むテクスチャ界面３Ｓ２が光電変換層の特性に及ぼす影響を示すグラフである。このグラフにおいて横軸は光の波長（ｎｍ）を表わし、縦軸は量子効率を表わしている。黒丸印はテクスチャ界面を有する光電変換層Ｄを含む光電変換装置に関する測定値を表わし、白丸印はテクスチャ界面を有しない光電変換層Ｅを含む光電変換装置に関する測定値を表わしている。これらの光電変換層ＤとＥは、いずれも４μｍの厚さを有している。実線の直線は、テクスチャ界面を有しない４μｍ厚さの理想的な材質を仮定したシリコン光電変換層に関して、計算によって予測される量子効率を表わしている。図７内の影付された領域からわかるように、テクスチャ界面を有する光電変換層Ｄは、５００〜７００ｎｍの波長領域において著しい量子効率の改善が得られ、８０％を超える量子効率を示す領域も存在している。すなわち、従来の結晶シリコンの吸収係数から計算により予測される以上の光電変換効率を得ることができる。実際に、光電変換層Ｄを含む光電変換装置において、２３ｍＡ／ｃｍ2 の短絡電流が得られた。また、図５における凹凸界面３Ｓ２はヘテロ界面であるので、キャリアの再結合を低減する効果をも生じ、開放電圧の向上にも寄与することができる。
【００２７】
図８は、本発明の他の実施の形態による薄膜型光電変換装置を概略的な断面図で図解している。この光電変換装置は、ガラス基板１上に順次積層されたｐ+ 型多結晶シリコンの電極層２，実質的に真性半導体の多結晶シリコンの光電変換層３，ｎ+ 型の多結晶シリコン層４，およびたとえばＩＴＯの透明電極層５を含んでいる。すなわち、図８の薄膜型光電変換装置においては、図１に示されているような光電変換層３を含んでいるので、特に長波長の光の吸収効率の改善とともに高い光電変換効率が得られる。
【００２８】
図９は、本発明に関連する他の参考例による薄膜型光電変換装置を概略的な断面図で図解している。この光電変換装置は、ガラス基板１上に順次積層されたｐ+ 型多結晶シリコンの電極層２，実質的に真性半導体のアモルファスシリコン層３Ａ，実質的に真性半導体の多結晶シリコンの光電変換層３Ｂ，ｎ+ 型の多結晶シリコン層４，および透明電極層５を含んでいる。すなわち、この薄膜型光電変換装置においては、図５に示されているようなアモルファスシリコン層３Ａと光電変換層３Ｂとの間に微細な凹凸を含む界面が形成されているので、大きな短絡電流と高い開放電圧を得ることができる。
【００２９】
図１０は、本発明に関連するさらに他の参考例による薄膜型光電変換装置を概略的な断面図で図解している。この光電変換装置は、ガラス基板１上に順次積層されたｐ+ 型多結晶シリコン電極層２，実質的に真性半導体のアモルファスシリコン層３Ａ，実質的に真性半導体の多結晶シリコンの光電変換層３Ｃ，ｎ+ 型多結晶シリコン層４，および透明電極層５を含んでいる。この光電変換装置における光電変換層３Ｃは、その受光面側表面において図１における微細な凹凸３Ｓ１に対応するテクスチャを有しており、さらにその底面側において図５の場合と同様にアモルファスシリコン層３Ａとの界面に微細な凹凸３Ｓ２を含んでいる。したがって、図１０の薄膜型光電変換装置においては、大きな短絡電流，高い開放電圧，および高い光電変換効率を得ることができる。
【００３０】
図１１は、図１０に対応して実際に作成された薄膜型光電変換装置の断面構造を表わすＴＥＭ写真である。このＴＥＭ写真の底部における白い線分は、２００ｎｍの長さを表わしている。
【００３１】
【発明の効果】
以上のように、本発明によれば、光吸収係数、特に長波長領域における光の吸収係数が改善された薄膜光電材料を提供することができ、その薄膜光電材料を用いた薄膜型光電変換装置においては大きな短絡電流，高い開放電圧が得られるとともに高い光電変換効率を得ることができる。
【図面の簡単な説明】
【図１】本発明の１つの実施の形態による薄膜光電材料を概略的に示す断面図である。
【図２】図１に対応する薄膜光電材料の断面組織を表わす顕微鏡写真図である。
【図３】図１の薄膜光電材料における表面テクスチャ構造が生ずる光学的効果の一例を表わすグラフである。
【図４】図１の薄膜光電変換層に含まれる表面テクスチャ構造が生じる光学的効果の他の例を表わすグラフである。
【図５】  本発明に関連する参考例による光電変換層を概略的に示す断面図である。
【図６】図５（Ｂ）に対応する薄膜光電材料の断面組織を表わす顕微鏡写真図である。
【図７】図５に示されているような薄膜光電材料における凹凸界面３Ｓｂの光学的効果を表わすグラフである。
【図８】  本発明の他の実施の形態による薄膜型光電変換装置を表わす概略的な断面図である。
【図９】  本発明に関連する他の参考例による薄膜型光電変換装置を表わす概略的な断面図である。
【図１０】  本発明に関連するさらに他の参考例による薄膜型光電変換装置を表わす概略的な断面図である。
【図１１】図１０に対応する薄膜型光電変換装置の断面組織を表わす顕微鏡写真図である。
【符号の説明】
１  ガラス基板
２  ｐ+ 型多結晶シリコン層
３，３Ｂ，３Ｃ  実質的に真性半導体の光電変換層
３Ａ  実質的に真性半導体のアモルファスシリコン層
４  ｎ+ 型多結晶シリコン層
５  透明電極層
【図１】
0003725246.tif 000002
【図２】
0003725246.tif 000003
【図３】
0003725246.tif 000004
【図４】
0003725246.tif 000005
【図５】
0003725246.tif 000006
【図６】
0003725246.tif 000007
【図７】
0003725246.tif 000008
【図８】
0003725246.tif 000009
【図９】
0003725246.tif 000010
【図１０】
0003725246.tif 000011
【図１１】
0003725246.tif 000012